(57)【特許請求の範囲】
【請求項１】
熱可塑性合成繊維からなる不織布と熱可塑性合成樹脂からなるフィルムとを含み、使い捨て着用物品の表面材として使用される複合シートにおいて、
前記フィルムは多数の開孔を有し、
前記フィルムの一方の面には前記開孔の周縁から延出する通気管が形成され、前記通気管の内径は前記使い捨て着用物品の内側から外側へ向かう方向において次第に小さくなるように形成され、
前記不織布が、前記フィルムの一方の面を覆う第１不織布と、前記フィルムの他方の面を覆う第２不織布とからなり、
前記フィルムと前記第１、２不織布とが、前記複合シートの全面にわたって間欠的に接合していることを特徴とする前記複合シート。
【請求項２】
前記通気管の内径が０．１〜６ｍｍの範囲にある請求項１記載の複合シート。
【請求項３】
前記第１、２不織布それぞれの坪量が１０〜１００ｇ／ｍ2の範囲にある請求項１または請求項２のいずれかに記載の複合シート。
【請求項４】
前記第１、２不織布のいずれかが連続繊維からなることを特徴とする請求項１〜３のいずれかに記載の複合シート。
【請求項５】
請求項１〜４のいずれかに記載の複合シートを表面材として用いたことを特徴とする使い捨て着用物品。
【発明の詳細な説明】
【０００１】
【発明の属する技術分野】
この発明は、使い捨ての作業衣や使い捨ての手術用ガウン、使い捨てのパンツ、使い捨てのおむつ等の使い捨て着用物品に使用するのに好適な複合シートに関する。
【０００２】
【従来の技術】
従来、熱可塑性合成繊維からなる不織布と熱可塑性合成樹脂からなる通気不透液性フィルムとを積層した複合シートが液体の透過を阻むバリアー性能を有するものとして作業衣や手術用ガウン、使い捨ておむつ等の使い捨て着用物品に使用されている。かかる複合シートでは、フィルムによって体液等の液体の透過を阻み、不織布によってフィルムに特有の肌触りを布様のものに変えることができる。
【０００３】
【発明が解決しようとする課題】
前記従来の複合シートを通気性の高いものにするには、シートに形成される通気性の開孔を大きくしなければならない。しかしながら、その反面では、そうすることによってこの複合シートのバリアー性能が低下するという問題が生じる。
【０００４】
そこで、この発明は、使い捨て着用物品に使用する不織布とフィルムとからなる複合シートにおいて、高い通気性能と液体の透過に対する高いバリアー性能との両立を可能にすることを課題にしている。
【０００５】
【課題を解決するための手段】
前記課題解決のために、この発明が対象とするのは、熱可塑性合成繊維からなる不織布と熱可塑性合成樹脂からなるフィルムとを含み、使い捨て着用物品の表面材として使用される複合シート、およびこの複合シートを用いた使い捨て着用物品であり、この発明が特徴とするところは、前記フィルムは多数の開孔を有し、前記フィルムの一方の面には前記開孔の周縁から延出する通気管が形成され、前記通気管の内径は前記使い捨て着用物品の内側から外側へ向かう方向において次第に小さくなるように形成され、前記不織布が、前記フィルムの一方の面を覆う第１不織布と、前記フィルムの他方の面を覆う第２不織布とからなり、前記フィルムと前記第１、２不織布とが、前記複合シートの全面にわたって間欠的に接合していること、にある。
【０００６】
かかる発明には、以下のような好ましい実施態様がある。
（１）前記通気管の内径が０．１〜６ｍｍの範囲にある。
（２）前記第１、２不織布それぞれの坪量は、１０〜１００ｇ／ｍ2の範囲にある。
（３）前記第１、２不織布のいずれかが連続繊維からなる。
【０００７】
【発明の実施の形態】
添付の図面を参照し、この発明に係る複合シートの詳細を説明すると、以下のとおりである。
【０００８】
図１は、使い捨ての手術用ガウン１の正面図である。この種ガウンは公知のもので、例えば特開平６−２０７３０１号公報に開示されている。ガウン１は、前身頃２と、後身頃３と、一対の袖４とを有する。これらの部位に使用されるシート材料は、手術の際などに血液等の液体がガウン１の内部へ透過することがないように、その液体の透過を阻むバリアー性能を有するとともに、着用時の蒸れを防ぐために、高い通気性能を有していることが好ましい。バリアー性能と通気性能とは相反する性能であるから、使用されるシート材料は、ガウン１の部位に応じてバリアー性能が重視されたり、通気性能が重視されたりする。
【０００９】
図２，３はガウン１などの使い捨て着用物品に使用するのに好適なこの発明に係る複合シート１０の厚さ方向断面図と、複合シート１０をその厚さ方向で分解した斜視図である。なお、図３では、図２に示された部位２３の図示が省かれている。
【００１０】
複合シート１０は、上下層１１，１３と、これら両層１１，１３間に介在する中間層１２とを有する。上下層１１，１３は不織布からなり、その不織布には、繊度が０．１〜１０ｄの熱可塑性合成繊維からなるスパンボンド不織布やポイントポンド不織布、エアスルー不織布等のサーマルボンド不織布、メルトブローン不織布、スパンレース不織布等であって、坪量１０〜１００ｇ／ｍ2のものが使用される。複合シート１０が手術用ガウン１に使用される場合の不織布は、連続繊維からなるものが好ましい。そのような複合シート１０であれば、ガウン１が毛羽立ったり、ガウン１から短い繊維が抜け落ちたりするということがない。熱可塑性合成繊維として捲縮した複合繊維を使用すると、柔軟な肌触りと高い通気性とを有する複合シート１０を得ることが容易になる。上下層１１，１３の不織布は同一組成のものでも、異なる組成のものでもよい。両層１１，１３の不織布は、表面処理を施すことによって、撥水性のものにしたり、親水性のものにしたりすることができる。
【００１１】
中間層１２は、開孔プラスチックフィルムからなるもので、平坦な頂部１６と、頂部１６に形成された多数の開孔１７と、開孔１７から下方へ延びる通気管２１とを有する。頂部１６は上面１８と下面１９とを有し、通気管２１は開孔１７の周縁において、上面１８から下面１９へ向かう方向へ延びている。開孔プラスチックフィルムは、頂部１６の厚さが０．０１〜０．１ｍｍであり、通気管２１の管壁の厚さは頂部１６と同じ程度であるかまたはそれよりも薄く形成されている。開孔１７と通気管２１の内径ｄは０．１〜６ｍｍであり、通気管２１が下面１９から延びる長さは０．２〜３ｍｍである。中間層１２における開孔１７の面積占有率は５〜５０％である。
【００１２】
通気管２１の内径ｄは、上面１８から下面１９へ向かって次第に小さくなる場合と（図２参照）、次第に大きくなる場合と、殆ど変化しない場合とがある。開孔１７と通気管２１の形状に特別の規定はないが、図ではそれぞれが円形を呈している。
【００１３】
上下層１１，１３と中間層１２とは、複合シート１の全面にわたって間欠的に形成される多数の接合部２３で互いに溶着し、一体化している。接合部２３の形状に規定はなく、例えば点状でも、帯状でもよいが、複合シート１０における面積占有率は０．５〜２０％であることが好ましい。また、各層１１〜１３を接合する手段には、溶着の他に、超音波やホットメルト接着剤等の接着剤を採用することもできる。
【００１４】
このように形成される複合シート１０でガウン１を作るときには、上下層１１，１３のどちらを肌に向けてもよい。ガウン１において、上下層１１，１３の不織布は、ガウン１の内外面を通気性で布様のものにすることができる。また、上下層１１，１３は通気管２１が潰れて閉塞することがないように、通気管２１を保護することができる。上下層１１，１３が疎水性繊維からなるものであるときには、ガウン１の外側から血液等の液体が透過するのを阻止することができる。中間層１２は、上下層１１，１３を隔離することによって、両層１１，１３の間で液体の拡散が生じることがないように作用する。通気管２１は、それが疎水性フィルムで形成され、０．１〜６ｍｍの内径、より好ましくは０．１〜３ｍｍの内径を有する場合には、ガウン１内外の通気を可能にしながら液体が外側から浸入するのを効果的に防ぐことができる。通気管２１の内径がガウン１の内側から外側へ向かって次第に小さくなる複合シート１０では、ガウン１と着用者の肌との間の湿潤空気を通気管２１へ導いてガウン１の外側へ排出することが容易で、しかも液体がガウン１の外側から通気管２１へ浸入することを困難にすることができる。
【００１５】
このように作用する複合シート１０は、高い通気性能と液体の透過に対する高いバリアー性能とを発揮することができる。もっとも、複合シート１０は、上下層１１，１３の不織布における繊維の種類や坪量、親水度、中間層１２における開孔１７と通気管２１の諸寸法や開孔１７の面積占有率を変化させることによって、通気性能とバリアー性能とを調整することができるから、ガウン１の部位に応じてこれら両性能の異なる複合シート１０を使用することが好ましい。
【００１６】
手術用ガウン１を例にして説明したこの発明に係る複合シート１０は、廃油や汚水が飛散するような場所で着用する使い捨ての作業衣や使い捨てのズボンなどの他に、使い捨てのパンツ、使い捨てのおむつ等に使用することもできる。
【００１７】
【発明の効果】
この発明に係る複合シートは、通気管を有する合成樹脂フィルムの上面側と下面側とを合成繊維からなる不織布で被覆したから、高い通気性能と、液体の透過に対する高いバリアー性能とを両立させることが可能になる。
【図面の簡単な説明】
【図１】ガウンの正面図。
【図２】複合シートの断面図。
【図３】複合シートの分解斜視図。
【符号の説明】
１    着用物品（ガウン）
１０    複合シート
１１    第１不織布（上層）
１２    フィルム（中間層）
１３    第２不織布（下層）
１７    開孔
１８    上面
１９    下面
２１    通気管
ｄ    通気管の内径
【図１】
0003908413.tif 000002
【図２】
0003908413.tif 000003
【図３】
0003908413.tif 000004